УСТРОЙСТВО ДЛЯ ГИБКИХ ТРУБ ИЗ ПОЛИМЕРНОГО МАТЕРИАЛА

Полезная модель относится к обработке пластиков и оборудованию изделий из пластиков, и может применяться в авиастроении, судостроении и других отраслях народного хозяйства применительно к изготовлению изогнутых труб из полимерных материалов.
Известен способ гибки труб [1], заключающийся в проталкивании их через матрицу, ось которой наклонена под некоторым углом к оси трубы. Основным недостатком данного способа является невозможность получения трубы с постоянной толщиной стенки по всему периметру ее поперечного сечения, а также с переменным значением радиуса кривизны изогнутой оси трубы.
Задача полезной модели - усовершенствование процесса изготовления труб с постоянной толщиной стенки по всему периметру их поперечного сечения и переменным значением радиуса кривизны изогнутой оси трубы.
Это достигается тем, что заготовку трубы вначале проталкивают через расположенную между матрицей и деформирующим элементом кольцевую щель, после выхода из последней заготовку проталкивают под упором, точка касания которого с заготовкой расположена на изменяемых расстояниях от кольцевой щели и от верхней точки отверстия в матрице. Радиус кривизны изогнутой оси трубы определяется по соотношению
o
1
2
1
2
1
2
Процесс гибки трубы происходит следующим образом. Заготовку трубы подают в отверстие матрицы со скоростью V=(0.05-0.10) м/с и проталкивают через расположенную между поверхностью отверстия матрицы и деформирующим элементом кольцевую щель. Далее после выхода из кольцевой щели трубу с постоянной толщиной стенки t=(0.05-0.50)d, где d - внутренний диаметр трубы, проталкивают под упором. Точка касания упора с заготовкой трубы расположена на изменяемых расстояниях от кольцевой щели - I и от верхней точки отверстия в матрице - Δ. При этом формообразование изогнутой трубы реализуется по следующей схеме. В связи с тем, что в верхней части стенки трубы радиус кривизны ρ больше радиуса кривизны в нижней ее части ρ(ρ>ρ), то скорости движения материальных частиц в указанных частях будут находиться в том же соотношении, т.е. V>V. Это при схеме гибки согласно прототипу приводит к утонению и утолщению стенки соответственно в верхней и нижней частях сечения трубы. Для обеспечения неизменности толщины стенки часть материала трубы в зоне контакта с поверхностью отверстия матрицы и деформирующим элементом за счет их специальной формы будет перераспределяться из нижней части AB, зоны торможения, в верхнюю часть под действием упора. При этом деформирующий элемент обеспечивает постоянство толщины стенки t трубы по всему периметру ее поперечного сечения и внутреннего диаметра d. Радиус кривизны изогнутой оси трубы R определяют по соотношению
В соответствии с данной формулой, изменяя в процессе формообразования заготовки значения I и Δ по заданной программе, получают трубу с переменным радиусом кривизны ее изогнутой оси.
Применение предлагаемого изобретения в промышленности позволит изготавливать изогнутые трубы высокого качества.
Источник информации
1. Заявка №2453692 Франция. Способ деформирования труб. МКИ 3 B21D 9/12; 1980.